ПОДГЛАЗУРНАЯ КРАСКА
UNDERGLAZE PAINT

Изобретение относится к составам подглазурных красок, которые могут быть использованы для декорирования и маркировки керамических изделий.
2
3
2
2
3
Известна подглазурная краска, содержащая, мас. %: CrO 30,5-34,0; MnO 28,0-33,0; оксид железа FeO 7,0-12,0; ZnO 21,0-34,5 [1]. Такая краска имеет невысокую кислотостойкость, и при воздействии 4% раствора уксусной кислоты при 20±2°C в течение 24 ч±30 м блеск краски снижается, изменяется ее цвет. Получение краски требует высокой температуры обжига: 1310-1330°C.
Задачей изобретения является снижении температуры обжига краски.
2
3
2
2
2
5
2
3
2
2
2
5
Технический результат достигается тем, что подглазурная краска, включающая CrO, MnO, оксид железа, дополнительно содержит SiO и VO, причем в качестве оксида железа используется FeO, а компоненты находятся при следующем соотношении, мас. %: CrO 6,0-12,0; MnO 4,5-5,5; FeO 10,0-12,5; SiO 56,0-60,0; VO 13,0-20,0.
В таблице приведены составы подглазурной краски.
Подглазурная краска может быть получена по следующей технологии. Тонкоизмельченные компоненты дозируют в требуемых количествах, смешивают. Массу обжигают при 1260-1280°C в течение 40-45 мин в окислительной среде, после чего размалывают до остатка не более 0,2% на сетке №0056. Цвет подглазурной краски - черно-коричневый.
Источник информации
1. SU 1761700, C03C 1/04, 1992.